(57)【特許請求の範囲】
【請求項１】
樹脂（Ａ１）と溶媒（Ａ２）と界面活性剤（Ａ３）と噴射剤（Ｂ）とを含有する、泡状に噴出しうるプライマー組成物であって、
前記樹脂（Ａ１）がイソシアネート基含有ウレタン系プレポリマー又は架橋性シリル基含有樹脂であり、前記溶媒（Ａ２）が有機溶剤であり、前記界面活性剤（Ａ３）がフッ素系非イオン界面活性剤であること、を特徴とする前記泡状に噴出しうるプライマー組成物。
【請求項２】
前記溶媒（Ａ２）が、イソシアネート基含有ウレタン系プレポリマー又は架橋性シリル基含有樹脂に反応性を有しない有機溶剤である、請求項１に記載の泡状に噴出しうるプライマー組成物。
【請求項３】
前記噴射剤（Ｂ）が、ジメチルエーテル、二酸化炭素、窒素、亜酸化窒素、石油ガス（ＬＰＧ）、プロパン、イソブタン及びｎ−ブタンからなる群から選ばれる少なくとも１種以上を含有する噴射剤である、請求項１又は２に記載の泡状に噴出しうるプライマー組成物。
【請求項４】
添加剤を更に含有する、請求項１〜３のいずれか一項に記載の泡状に噴出しうるプライマー組成物。
【請求項５】
請求項１〜４のいずれか一項に記載の泡状に噴出しうるプライマー組成物を被着体の被施工部に泡状に噴出して塗装し、硬化させること、を特徴とするプライマーの施工方法。
【発明の詳細な説明】
【技術分野】
【０００１】
本発明は、建築や土木などの防水工事等における施工に有用な泡状に噴出しうるプライマー組成物、及びこれを用いたプライマーの施工方法に関する。
【背景技術】
【０００２】
従来、防水工事や気密性を保つためのシール工事などにおいては、防水材やシール材の施工に先立って、主に防水材やシール材と下地材の密着性を向上させ、防水性や気密性を保持するための下地材へのプライマー塗布作業が広く行なわれている。特に、建築、土木の分野においては、主に防水を目的としてシーリング材を施工することが行なわれており、このシーリング材を施工する場合には、例えば、コンクリート、アルミニウムサッシなどの各種目地下地に対する接着性をより強固にするため、被着体となる下地をプライマーで処理することが行なわれている。また、シーリング材自体の接着性が良くても、コンクリートやサッシなどの下地が切りくずやほこりで汚れている場合があり、その際に下地の清掃が不充分なときには接着不良が発生するため、その防止のためにもプライマー処理が必要となっている（特許文献１参照。）。このように広く行なわれているプライマー塗布作業ではあるが、塗布作業が行なわれる部位としては、下地材が平面状のときもあれば曲面状や凹状や溝状、段差状などになっている場合があり、また更にはこれらの平面状、凹状、溝状、段差状などの下地材が垂直になっている場合も多くあり、塗布し難い箇所もみられる。そして、このような部位に、樹脂、各種の添加剤などを有機溶剤や水中に溶解又は分散させた液体状のプライマーを刷毛やローラー又はスプレー等で塗布している。塗布すべき部位が平面で水平になっている場合は良いのであるが、曲面状や凹状や溝状、段差状などになっている場合などは塗りにくかったりして塗り残しが生じたり、また、刷毛塗りなどでは刷毛を速く移動させ過ぎると、下地上にプライマー溶液がのっていない部分や、のっていてもプライマー溶液が少なかったりする所謂塗りムラが生じたりする場合がある。更には、垂直であったり曲面状であったりすると、液体状のプライマーはタレ（流れ落ち）てしまって、作業後タレたプライマーをふき取って後々の汚れの原因とならないようにしたりすることがある。このように、防水材やシール材と下地である被着体の接着性を確保するためのプライマー施工ではあるが、塗りムラ、塗り残しなどにより、安定した接着性を確保することが難しくなることがある。また、液体状のプライマーがタレて、そこに塵等が付着し汚れたり、硬化したのちに変色するなどして、意匠上も問題となることがある（特許文献２参照。）。
【特許文献１】特開昭６４−４３５７６号公報
【特許文献２】特開平４−１４８６６２号公報
【発明の開示】
【発明が解決しようとする課題】
【０００３】
本発明の目的は、プライマー塗布作業における塗布ムラや塗布もれを防止して防水材やシール材の下地材に対する安定した接着性を確保し、また、厚塗り塗布による発泡を抑制して接着性の低下を防ぎ、更には、塗布作業時の液ダレや周囲への飛散による汚れを抑制し、作業性に優れた効率のよい作業が出来る泡状に噴出しうるプライマー組成物及びこれを用いたプライマーの施工方法を提供することである。
【課題を解決するための手段】
【０００４】
前記目的を達成するため、本発明は次の（１）〜（５）である。
（１）  樹脂（Ａ１）と溶媒（Ａ２）と界面活性剤（Ａ３）と噴射剤（Ｂ）とを含有する、泡状に噴出しうるプライマー組成物であって、前記樹脂（Ａ１）がイソシアネート基含有ウレタン系プレポリマー又は架橋性シリル基含有樹脂であり、前記溶媒（Ａ２）が有機溶剤であり、前記界面活性剤（Ａ３）がフッ素系非イオン界面活性剤であること、を特徴とする前記泡状に噴出しうるプライマー組成物。
（２）  前記溶媒（Ａ２）が、イソシアネート基含有ウレタン系プレポリマー又は架橋性シリル基含有樹脂に反応性を有しない有機溶剤である、前記（１）の泡状に噴出しうるプライマー組成物。
（３）  前記噴射剤（Ｂ）が、ジメチルエーテル、二酸化炭素、窒素、亜酸化窒素、石油ガス（ＬＰＧ）、プロパン、イソブタン及びｎ−ブタンからなる群から選ばれる少なくとも１種以上を含有する噴射剤である、前記（１）又は（２）の泡状に噴出しうるプライマー組成物。
（４）  添加剤を更に含有する、前記（１）〜（３）のいずれかの泡状に噴出しうるプライマー組成物。
（５）  前記（１）〜（４）のいずれかの泡状に噴出しうるプライマー組成物を被着体の被施工部に泡状に噴出して塗装し、硬化させること、を特徴とするプライマーの施工方法。
【発明の効果】
【０００５】
本発明によれば、プライマー塗布作業における塗布ムラや塗布もれを防止して防水材やシール材の下地材に対する安定した接着性を確保し、また、厚塗り塗布による発泡を抑制して接着性の低下を防ぎ、更には、塗布作業時の液ダレや周囲への飛散による汚れを抑制し、作業性に優れた効率のよい作業が出来るという優れた効果を奏するものである。
【発明を実施するための最良の形態】
【０００６】
以下、本発明を詳しく説明する。
本発明におけるプライマー（Ａ）を構成する樹脂（Ａ１）としては、具体的には、作業性に優れている、イソシアネート基含有ウレタン系プレポリマー又は架橋性シリル基含有樹脂である。
【０００７】
イソシアネート基含有ウレタン系プレポリマーは、水分と反応して尿素結合を形成して架橋、硬化するイソシアネート基を分子中に１個以上含有する化合物であり、具体的には有機イソシアネートと後述する活性水素基含有化合物とをイソシアネート基過剰で反応させて得られるものである。
有機イソシアネートとしては、有機ポリイソシアネートと、有機ポリイソシアネートと有機モノイソシアネートとの混合物が挙げられ、有機ポリイソシアネートとしては、具体的には例えば、２，４−トルエンジイソシアネート、２，６−トルエンジイソシアネート等のトルエンジイソシアネート類、４，４′−ジフェニルメタンジイソシアネート、２，４′−ジフェニルメタンジイソシアネート、２，２′−ジフェニルメタンジイソシアネート等のジフェニルメタンジイソシアネート類、１，２−フェニレンジイソシアネート、１，３−フェニレンジイソシアネート、１，４−フェニレンジイソシアネート等のフェニレンジイソシアネート類、２，４，６−トリメチルフェニル−１，３−ジイソシアネート、２，４，６−トリイソプロピルフェニル−１，３−ジイソシアネート、１，４−ナフタレンジイソシアネート、１，５−ナフタレンジイソシアネート等のナフタレンジイソシアネート類、クロロフェニレン−２，４−ジイソシアネート、４，４′−ジフェニルエーテルジイソシアネート、３，３′−ジメチルジフェニルメタン−４，４′−ジイソシアネート、３，３′−ジメトキシジフェニル−４，４′−ジイソシアネートなどの芳香族ジイソシアネート、１，６−ヘキサメチレンジイソシアネート、１，４−テトラメチレンジイソシアネート、２，２，４−トリメチル−１，６−ヘキサメチレンジイソシアネート、２，４，４−トリメチル−１，６−ヘキサメチレンジイソシアネート、デカメチレンジイソシアネート、リジンジイソシアネートなどの脂肪族ジイソシアネート、ｏ−キシリレンジイソシアネート、ｍ−キシリレンジイソシアネート、ｐ−キシリレンジイソシアネート等のキシリレンジイソシアネート類などの芳香脂肪族ジイソシアネート、１，４−シクロヘキシルジイソシアネート、イソホロンジイソシアネート、水素添加トルエンジイソシアネート、水素添加キシリレンジイソシアネート、水素添加ジフェニルメタンジイソシアネートなどの脂環族ジイソシアネートが挙げられる。更に、ポリメチレンポリフェニルポリイソシアネート、クルードトルエンジイソシアネートなどの有機ポリイソシアネートも使用できる。また、これらの有機ポリイソシアネートを変性して得られる、ウレトジオン結合、イソシアヌレート結合、アロファネート結合、ビュレット結合、ウレトンイミン結合、カルボジイミド結合、ウレタン結合、ウレア結合などを１以上含有する変性イソシアネートも使用できる。
また、有機モノイソシアネートとしては、ｎ−ブチルモノイソシアネート、ｎ−ヘキシルモノイソシアネート、ｎ−ヘキサデシルモノイソシアネート、ｎ−オクタデシルモノイソシアネート、ｐ−イソプロピルフェニルモノイソシアネート、ｐ−ベンジルオキシフェニルモノイソシアネート等の有機モノイソシアネートが挙げられる。
これらはいずれも単独で或いは２種以上を組み合わせて使用できる。
【０００８】
活性水素基含有化合物としては、ポリオールやポリアミン、或いはイソシアネート基含有ウレタン系プレポリマーの変性用としてモノオール、モノアミンなど公知の活性水素基含有化合物を使用することが出来る。活性水素基含有化合物の数平均分子量は、１００以上、更に１００〜１０，０００、特に２００〜３，０００が好ましい。数平均分子量が１００未満では得られるプライマーの伸びが悪化し、１０，０００を超えると粘度が高くなりすぎて好ましくない。具体的には、ポリエステルポリオール、ポリエステルアミドポリオール、ポリカーボネートポリオール、ポリエーテルポリオール、ポリオレフィンポリオール、アクリルポリオール、動植物系ポリオールなどが挙げられる。
これらはいずれも単独で或いは２種以上を組み合わせて使用できる。
これらのうち、作業性、接着性、耐水性、耐候性などが優れている点から、ポリエーテルポリオールが好ましい。
【０００９】
ポリエステルポリオールとしては、例えば、コハク酸、アジピン酸、セバシン酸、アゼライン酸、テレフタル酸、イソフタル酸、オルソフタル酸、ヘキサヒドロテレフタル酸、ヘキサヒドロイソフタル酸、ヘキサヒドロオルソフタル酸、ナフタレンジカルボン酸、トリメリット酸等のポリカルボン酸、酸エステル、又は酸無水物等の１種以上と、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、３−メチル−１，５−ペンタンジオール、ネオペンチルグリコール、１，８−オクタンジオール、１，９−ノナンジオール、ジエチレングリコール、ジプロピレングリコール、１，４−シクロヘキサンジメタノール、ビスフェノールＡのエチレンオキサイド或いはプロピレンオキサイド付加物、トリメチロールプロパン、グリセリン、ペンタエリスリトール等の低分子アルコール類、ヘキサメチレンジアミン、キシリレンジアミン、イソホロンジアミン等の低分子アミン類、モノエタノールアミン、ジエタノールアミン等の低分子アミノアルコール類の１種以上との脱水縮合反応で得られる、ポリエステルポリオール又はポリエステルアミドポリオールが挙げられる。
また例えば、低分子アルコール類、低分子アミン類、低分子アミノアルコール類を開始剤として、ε−カプロラクトン、γ−バレロラクトン等の環状エステル（ラクトン）モノマーの開環重合で得られるラクトン系ポリエステルポリオールが挙げられる。
【００１０】
ポリカーボネートポリオールとしては、例えば、前述のポリエステルポリオールの合成に用いられる低分子アルコール類とホスゲンとの脱塩酸反応、或いは前記低分子アルコール類とジエチレンカーボネート、ジメチルカーボネート、ジエチルカーボネート、ジフェニルカーボネート等とのエステル交換反応で得られるものが挙げられる。
【００１１】
ポリエーテルポリオールとしては、例えば、前述のポリエステルポリオールの合成に用いられる低分子アルコール類、低分子アミン類、低分子アミノアルコール類を開始剤として、エチレンオキサイド、プロピレンオキサイド、テトラヒドロフラン等を開環重合させたポリオキシエチレンポリオール、ポリオキシプロピレンポリオール、ポリテトラメチレンエーテルポリオール、これらを共重合したポリエーテルポリオール、更に、前述のポリエステルポリオール、ポリカーボネートポリオールを開始剤としたポリエステルエーテルポリオールが挙げられる。また、イソシアネート基含有ウレタン系プレポリマーの変性用として、メチルアルコール、エチルアルコール、プロピルアルコールなどのモノアルコール類（開始剤）に前記プロピレンオキサイドなどを開環重合させたポリオキシアルキレンモノオールなども使用できる。
これらのうち、特にポリオキシプロピレンポリオールが好ましい。
【００１２】
ポリオレフィンポリオールとしては、例えば、水酸基含有ポリブタジエン、水素添加した水酸基含有ポリブタジエン、水酸基含有ポリイソプレン、水素添加した水酸基含有ポリイソプレン、水酸基含有塩素化ポリプロピレン、水酸基含有塩素化ポリエチレンなどが挙げられる。
【００１３】
アクリルポリオールとしては、例えば、アクリル酸２−ヒドロキシエチル、アクリル酸ヒドロキシプロピル、メタクリル酸２−ヒドロキシエチル、メタクリル酸ヒドロキシプロピル等の水酸基を含有したアクリル酸系化合物のモノマー及び／又は水酸基を含有したメタクリル酸系化合物のモノマーと、これら以外のエチレン性不飽和化合物の１種以上とを、ラジカル重合開始剤の存在下又は不存在下に、そして溶剤の存在下又は不存在下にバッチ式重合又は連続重合等の公知のラジカル重合の方法により反応させて得られるものが挙げられる。
【００１４】
動植物系ポリオールとしては、例えば、ヒマシ油系ジオールが挙げられる。
【００１５】
また、活性水素基を有するものであれば、例えば、ダイマー酸系ジオール、水素添加ダイマー酸系ジオールの他に、エポキシ樹脂、ポリアミド樹脂、ポリエステル樹脂、ロジン樹脂、尿素樹脂、メラミン樹脂、フェノール樹脂、クマロン樹脂、ポリビニルアルコール等の樹脂類も高分子ポリオールとして使用できる。
【００１６】
イソシアネート基含有ウレタン系プレポリマーの合成には、オクテン酸亜鉛などの、亜鉛、錫、鉛、ジルコニウム、ビスマス、コバルト、マンガン、鉄等の金属とオクチル酸、ナフテン酸等の有機酸との塩、ジブチル錫ジラウレート、ジオクチル錫ジラウレート等の有機金属と有機酸との塩、トリエチレンジアミン、トリエチルアミン、トリ−ｎ−ブチルアミン等の有機アミンやその塩などの公知のウレタン化触媒を用いることができる。これらのうちジブチル錫ジラウレートが好ましい。また、更に公知の有機溶媒を用いることもできる。
【００１７】
イソシアネート基含有ウレタン系プレポリマーは、一括仕込み反応法、多段階仕込み反応法のいずれでも合成できるが、プレポリマーの分子中にイソシアネート基を残す必要がある。有機イソシアネートのイソシアネート基と活性水素基含有化合物の活性水素基とのイソシアネート基／活性水素基の当量比は１．１〜５．０が好ましく、更に１．３〜２．０が好ましい。このようにして得られるイソシアネート基含有ウレタン系プレポリマーのイソシアネート基含有量は０．１〜１５．０質量％が好ましく、特に０．３〜１０．０質量％が好ましく、最も好ましくは０．５〜６．０質量％である。イソシアネート基含有量が０．１質量％未満の場合は、分子量が大きくなりすぎて粘度が増大し作業性が低下する。また、樹脂中の架橋点が少ないため、十分な接着性が得られない。イソシアネート基含有量が１５．０質量％を超える場合は、樹脂の分子量が小さすぎて、ゴム弾性が悪化し、また炭酸ガス発生による発泡の原因となる。
【００１８】
前記架橋性シリル基含有樹脂としては、一般にシリコーン樹脂と変成シリコーン樹脂と呼ばれているものを挙げることができ、水分と反応して或いは硬化剤と(縮)重合してシロキサン結合を形成することにより架橋してゴム状硬化物を形成する、分子内に架橋性シリル基を０．５個以上含有する樹脂である。このうち、分子内に架橋性シリル基を０．５個以上含有する変成シリコーン樹脂が好ましい。
【００１９】
シリコーン樹脂は主鎖がオルガノポリシロキサンであり、分子内に０．５個以上の架橋性シリル基を含有する。
具体的には、主成分として末端にシラノール基を持つオルガノポリシロキサンと架橋成分として架橋性シリル基含有低分子化合物とを含有する一液型シリコーン樹脂と、主剤として末端にシラノール基を持つオルガノポリシロキサンと硬化剤としてアミノキシアルキルシランとを含有する二液型シリコーン樹脂が代表例として挙げられる。架橋性シリル基含有低分子化合物としては、アシルオキシアルキルシラン、アミノキシアルキルシラン、アルコキシアルキルシランなどが挙げられる。
【００２０】
変成シリコーン樹脂としては、例えば、特開昭５２−７３９９８号公報、特開昭５５−９６６９号公報、特開昭５９−１２２５４１号公報、特開昭６０−６７４７号公報、特開昭６１−２３３０４３号公報、特開昭６３−１１２６４２号公報、特開平３−７９６２７号公報、特開平４−２８３２５９号公報、特開平５−７０５３１号公報、特開平５−２８７１８６号公報、特開平１１−８０５７１号公報、特開平１１−１１６７６３号公報、特開平１１−１３０９３１号公報中に開示されているものを挙げることができる。具体的には、分子内に０．５個以上の架橋性シリル基を含有する、主鎖がポリオキシアルキレン系重合体、ビニル変性ポリオキシアルキレン系重合体、ビニル系重合体、ポリイソプレンやポリブタンジエン等のジエン系重合体、ポリエステル系重合体、アクリル及び／又はメタクリル（以下、（メタ）アクリルという。）酸エステル系重合体、ポリサルファイド重合体、これらの共重合体、任意の２種以上の混合物等が挙げられる。
変成シリコーン樹脂の主鎖は、硬化後の引張接着性、モジュラス等の物性の点から、ポリオキシアルキレン系重合体及び／又はビニル変性ポリオキシアルキレン系重合体が好ましく、ポリオキシプロピレン系重合体及び／又は（メタ）アクリル変性ポリオキシプロピレン系重合体が更に好ましい。ここにおいて、変性とは共重合や反応で変性するだけでなく、ブレンドも含まれる。
【００２１】
架橋性シリル基は、プライマーの硬化性や硬化後の物性等の点から、分子内に０．５〜５個含まれるのが好ましい。
更に、架橋性シリル基は、架橋しやすく製造しやすい次の一般式（１）で示されるものが好ましい。
【００２２】
【化１】
0005476658.tif 000002
（式中、Ｒは炭化水素基であり、炭素数１〜２０のアルキル基、炭素数６〜２０のアリール基又は炭素数７〜２０のアラルキル基が好ましく、メチル基が最も好ましい。Ｘで示される反応性基はハロゲン原子、水素原子、水酸基、アルコキシ基、アシルオキシ基、ケトキシメート基、アミド基、酸アミド基、メルカプト基、アルケニルオキシ基及びアミノオキシ基より選ばれる基であり、Ｘが複数の場合には、Ｘは同じ基であっても異なった基であってもよい。このうちＸはアルコキシ基が好ましく、メトキシ基又はエトキシ基が最も好ましい。ａは０、１又は２の整数であり、０又は１が最も好ましい。）
【００２３】
架橋性シリル基の主鎖への導入は、例えば、以下の公知の方法で行うことができる。
（１）末端に水酸基等の官能基を有するポリオキシアルキレン系重合体に、この官能基に対して反応性を示す活性基及び不飽和基を有する有機化合物（例えばアリルイソシアネート）を反応させ、次いで、得られる反応生成物に加水分解性基を有するヒドロシランを作用させてヒドロシリル化する。
（２）末端に水酸基、アミノ基、エポキシ基、イソシアネート基等の官能基を有するポリオキシアルキレン系重合体に、この官能基に対して反応性を示す官能基及び架橋性シリル基を有する化合物を反応させる。
この反応性官能基及び架橋性シリル基を有する化合物としては、アミノ基含有シラン類、メルカプト基含有シラン類、エポキシ基含有シラン類、ビニル型不飽和結合含有シラン類、塩素原子含有シラン類、イソシアネート基含有シラン類、ハイドロシラン類などが挙げられる。
（３）重合性不飽和結合と架橋性シリル基を有する化合物（例えばＣＨ２＝ＣＨＳｉ（ＯＣＨ3）3）と（メタ）アクリル酸アルキルエステル単量体とを共重合させる。
（４）重合性不飽和結合と官能基を有する化合物（例えばヒドロキシエチル（メタ）アクリレート）を（メタ）アクリル酸アルキルエステル単量体に添加して共重合させ、次いで生成する共重合体を前記の反応性官能基及び架橋性シリル基を有する化合物（例えば、イソシアネート基と−Ｓｉ（ＯＣＨ3）3基を有する化合物）と反応させる。
【００２４】
本発明におけるプライマー（Ａ）を構成する溶媒（Ａ２）としては、具体的には、樹脂（Ａ１）を溶解又は分散する有機溶剤であり、反応性官能基を有する樹脂に反応性を有さない有機溶剤が更に好適であり、塗布作業に適した粘度に調節するために或いは下地材である被着体に浸透性を有するために使用される。具体的には例えば、エタノール、ｎ−プロパノール、イソプロパノール、ブタノール、ｎ−へキサノール等のアルコール系溶剤、アセトン、メチルエチルケトン、メチルイソブチルケトン、２−ペンタノン等のケトン系溶剤、酢酸エチル、酢酸プロピル、酢酸ブチル等のエステル系溶剤、ジエチルエーテル、ジプロピルエーテル等のエーテル系溶剤、ｎ−ヘキサン、ｎ−ヘプタン等の脂肪族炭化水素系溶剤、トルエン、キシレン、エチルベンゼン等の芳香族炭化水素系溶剤、シクロヘキサン等の脂環族炭化水素系溶剤、工業ガソリン、ミネラルスピリット、リグロイン、灯油等の石油系溶剤などが挙げられ、これらは単独で又は２種以上を組み合わせて用いることができる。
これらのうち、樹脂（Ａ１）としてイソシアネート基含有ウレタン系プレポリマーを用いる場合は、ケトン系溶剤、エステル系溶剤、エーテル系溶剤、脂肪族炭化水素系溶剤、芳香族炭化水素系溶剤、脂環族炭化水素系溶剤、石油系溶剤等を好適に使用することができるが、溶解性、分散性又は安全性に優れている点でケトン系溶剤、エステル系溶剤が好ましく、更にメチルエチルケトン、酢酸エチルが好ましい。
樹脂（Ａ１）として架橋性シリル基含有樹脂を用いる場合は、アルコール系溶剤、ケトン系溶剤、エステル系溶剤、エーテル系溶剤、脂肪族炭化水素系溶剤、芳香族炭化水素系溶剤、脂環族炭化水素系溶剤、石油系溶剤等を好適に使用することができるが、溶解性、分散性又は安全性に優れている点でアルコール系溶剤、ケトン系溶剤、エステル系溶剤が好ましく、更にメタノール、エタノール、メチルエチルケトン、酢酸エチルが好ましい。
溶媒（Ａ２）は樹脂（Ａ１）１００質量部に対し、１０〜２０，０００質量部、更に１００〜１０，０００質量部、特に１００〜２，０００質量部配合するのが好ましい。２０，０００質量部を超えるとプライマーとしての効果が著しく少なくなる。
【００２５】
本発明におけるプライマー（Ａ）を構成する界面活性剤（Ａ３）は、泡（微細気泡を含み、流動性のある又は流動性のない、乳濁状気泡）を形成させるために使用するものであり、具体的には、パーフルオロアルキル化合物（ＡＧＣセイミケミカル社製、サーフロン３８１、サーフロン３８６、サーフロン３９３）などのフッ素系非イオン界面活性剤である。
【００２６】
本発明におけるプライマー（Ａ）を構成する界面活性剤（Ａ３）は、全組成の０．０１〜１５．０質量％、好ましくは０．１〜１０．０質量％であり、この範囲において良好に泡状に噴出して施工できる。
【００２７】
本発明における噴射剤（Ｂ）は、エアゾール（スプレー）に通常使用される如何なる液化可能なガスであってもよく、従来公知の各種のものを使用することが出来る。具体的には、ジメチルエーテル、二酸化炭素、窒素、亜酸化窒素、石油ガス（ＬＰＧ）、プロパン、イソブタン、ｎ−ブタンを好適に例示することができる。これらは単独で又は２種以上を混合して使用することができる。
噴射剤（Ｂ）は、全組成の５〜２０質量％、好ましくは５〜１５質量％である。５質量％未満では泡状に噴出するには問題があり、２０質量％を超えると泡状に噴射されたプライマー中の樹脂分が低下し安定な接着性を確保するためには望ましくない。
【００２８】
本発明における添加剤としては、例えば、接着性向上剤、貯蔵安定性改良剤（脱水剤）、耐候安定剤、硬化触媒、染料などが挙げられる。これらの添加剤は、プライマーの目的と用途によって適宜組み合わせて任意に添加することができる。
【００２９】
接着性向上剤は、プライマーの硬化後の接着性を向上させるために使用するものであり、カップリング剤、エポキシ樹脂、フェノール樹脂、アクリル樹脂、アルキルチタネート類、有機イソシアネート、活性水素基含有カップリング剤と有機イソシアネート化合物との反応物などが挙げられる。
【００３０】
カップリング剤としては、シラン系、アルミニウム系、ジルコアルミニウム系などの各種カップリング剤及び／又はその部分加水分解縮合物を挙げることができ、これらのうち特にシランカップリング剤が好ましい。
【００３１】
シランカップリング剤は、その具体例としては、アミノシランカップリング剤やメルカプトシランカップリング剤等の活性水素基含有シランカップリング剤やこれ以外のシランカップリング剤が挙げられ、アミノシランカップリング剤としては、Ｎ−フェニル−３−アミノプロピルトリメトキシシラン、アミノメチルトリエトキシシラン、Ｎ−（２−アミノエチル）アミノメチルトリメトキシシラン、アミノメチルジエトキシシラン、Ｎ−（２−アミノエチル）メチルトリブトキシシラン、３−アミノプロピルトリエトキシシラン、３−アミノプロピルメチルジエトキシシラン、３−アミノイソブチルトリメトキシシラン、Ｎ−ビス（２−ヒドロキシエチル）−３−アミノプロピルトリエトキシシラン、Ｎ−（２−アミノエチル）−３−アミノプロピルトリメトキシシラン、Ｎ−（２−アミノエチル）−３−アミノプロピルメチルジメトキシシラン、Ｎ−（２−アミノエチル）−３−アミノ−２−メチルプロピルトリメトキシシランなどが挙げられる。メルカプトシランカップリング剤としては、３−メルカプトプロピルメチルジメトキシシラン、３−メルカプトプロピルトリメトキシシラン、３−メルカプトプロピルメチルジエトキシシラン、３−メルカプトプロピルトリエトキシシラン、３−メルカプトプロピルエチルジメトキシシラン、３−メルカプトプロピルエチルジエトキシシラン、３−メルカプトプロピルジメチルメトキシシラン、２−メルカプトエチルメチルジメトキシシラン、２−メルカプトエチルトリメトキシシラン、２−メルカプトエチルトリエトキシシランなどが挙げられる。これら以外のシランカップリング剤としては、３−グリシドキシプロピルトリメトキシシラン、３−グリシドキシプロピルメチルジメトキシシラン、３，４−エポキシシクロヘキシルエチルトリメトキシシラン、３，４−エポキシシクロヘキシルエチルメチルジメトキシシラン等のエポキシシランカップリング剤、ビニルトリメトキシシラン、３−メタクリロキシプロピルトリメトキシシラン、３−アクリロキシプロピルトリメトキシラン、ビニルメチルジメトキシシラン、３−メタクリロキシプロピルメチルジメトキシシラン等のビニル基や（メタ）アクリロイル基を含有したシランカップリング剤、及びメチルシリケート、メチルトリメトキシシラン、エチルトリメトキシシラン、ブチルトリメトキシシラン、オクチルトリメトキシシラン、ドデシルトリメトキシシラン、フェニルトリメトキシシラン、ジメチルジメトキシシラン、ジエチルジメトキシシラン、ジブチルジメトキシシラン、ジフェニルジメトキシシラン、トリメチルメトキシシラン、トリエチルメトキシシラン、トリフェニルメトキシシラン等の炭化水素基含有シランカップリング剤などが挙げられる。
【００３２】
シランカップリング剤の部分加水分解縮合物としては、前記に挙げたシランカップリング剤の部分加水分解縮合物で、その数平均分子量が２５０〜２５００のものが挙げられる。このような部分加水分解縮合物はシランカップリング剤を単独又は複数混合し、必要量の水を加え、また必要に応じて塩酸、硫酸等の縮合触媒を少量加え、常温〜１００℃で生成するメタノールを除去しながら縮合を進めることにより容易に得られる。
【００３３】
メチルシリケートの部分加水分解縮合物でメトキシシリル基を含有する化合物は日本コルコート社製のメチルシリケート４７、メチルシリケート５１、メチルシリケート５５、メチルシリケート５８、メチルシリケート６０が挙げられ、またメチルトリメトキシシラン、ジメチルジメトキシシラン等の部分加水分解縮合物でメトキシシリル基を含有する化合物としては信越化学社製のＡＦＰ−１、ＡＦＰ−６、ＫＲ２１３、ＫＲ２１７、ＫＲ９２１８；東芝シリコーン社製のＴＲＳ１６５、ＴＲ３３５７；日本ユニカー社製のＹ−１５８７、ＦＺ−３７０１、ＦＺ−３７０等が挙げられる。また、Ｎ−（２−アミノエチル）−３−プロピルトリアルコキシシランとジメチルジアルコキシシランとの部分加水分解縮合物として日本ユニカー社製のＣ１−０３１−０７、３−アミノプロピルトリアルコキシシランとの部分加水分解縮合物として日本ユニカー社製のＣ１−０３１−０９などが挙げられる。
【００３４】
活性水素基含有カップリング剤と有機イソシアネート化合物との反応物としては、具体的には、前記イソシアネート基含有ウレタン系プレポリマーの合成のための有機イソシアネートと同様の有機イソシアネートのイソシアネート基と前記シランカップリング剤として挙げたアミノシランカップリング剤やメルカプトアミノシランカップリング剤等の活性水素基含有シランカップリング剤と同様のシランカップリング剤の活性水素基とを反応させたものであり、分子中に加水分解性シリル基を１個以上有し、かつイソシアネート基を有しないか、或いはイソシアネート基を１個以上有する反応生成物である。イソシアネート基と活性水素基の反応当量比（イソシアネート基／活性水素基）は０.１以上／１が好ましく、更に０.５〜１０／１が好ましい。０.１／１を下回ると耐水接着性が劣り、１０／１を上回ると反応生成物中の加水分解性シリル基の含有量が少なくなり、特に下地が無機質系の材料の場合に接着性が低下する。反応の際には、トルエン、酢酸エチル等の公知の有機溶剤や、後述の硬化触媒と同様の公知のウレタン化触媒などを用いることができる。
【００３５】
接着性向上剤は、樹脂（Ａ１）１００質量部に対して、０〜３０質量部、特に０．１〜１０質量部配合するのが好ましい。
【００３６】
貯蔵安定性改良剤（脱水剤）は、プライマー中の水分を反応或いは吸着させて脱水することにより貯蔵安定性を改良する目的で必要に応じて使用されるものであり、具体的には例えば、ビニルトリメトキシシラン、パラトルエンスルフォニルイソシアネート、オルトギ酸エステルなどが挙げられる。
貯蔵安定性改良剤（脱水剤）は、樹脂（Ａ１）１００質量部に対して、０〜２０質量部、特に０．１〜１０質量部配合するのが好ましい。
【００３７】
耐候安定剤は、樹脂（Ａ１）の硬化後の酸化や光劣化、熱劣化を防止して、耐候性だけでなく耐熱性を向上させるために使用する。具体的には、ヒンダードフェノール系酸化防止剤、ヒンダードアミン系酸化防止剤、紫外線吸収剤、光硬化性化合物などが挙げられる。
【００３８】
ヒンダードフェノール系酸化防止剤としては、例えば、ペンタエリストール−テトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート］、Ｎ，Ｎ′−ヘキサン−１，６−ジイルビス［３−（３，５−ジ−ｔｅｒｔ−ブチル−４−ヒドロキシフェニルプロピオナミド）]、ベンゼンプロパン酸３，５−ビス（１，１−ジメチルエチル）−４−ヒドロキシＣ７−Ｃ９側鎖アルキルエステル、２，４−ジメチル−６−（１−メチルペンタデシル）フェノールなどが挙げられる。
【００３９】
ヒンダードアミン系酸化防止剤としては、例えば、ビス（１，２，２，６，６−ペンタメチル−４−ピペリジル）［［３，５−ビス（１，１−ジメチルエチル）−４−ヒドロキシフェニル］メチル］ブチルマロネート、ビス（１，２，２，６，６−ペンタメチル−４−ピペリジル）セバケート、メチル−１，２，２，６，６−ペンタメチル−４−ピペリジルセバケート、４−ベンゾイルオキシ−２，２，６，６−テトラメチルピペリジンなどが挙げられる。また、三共社製の商品名サノールＬＳ−２９２などの他、旭電化工業社製の商品名アデカスタブシリーズのＬＡ−５２、ＬＡ−５７、ＬＡ−６２、ＬＡ−６７、ＬＡ−７７、ＬＡ−８２、ＬＡ−８７などの分子量１，０００未満の低分子量ヒンダードアミン系酸化防止剤、同じくＬＡ−６３Ｐ、ＬＡ−６８ＬＤ或いはチバ・スペシャルティ・ケミカルズ社製の商品名ＣＨＩＭＡＳＳＯＲＢシリーズの１１９ＦＬ、２０２０ＦＤＬ、９４４ＦＤ、９４４ＬＤなどの分子量１，０００以上の高分子量ヒンダードアミン系酸化防止剤なども挙げられる。
【００４０】
紫外線吸収剤としては、例えば、２−（３，５−ジ−ｔｅｒｔ−ブチル−２−ヒドロキシフェニル）−５−クロロベンゾトリアゾール等のベンゾトリアゾール系紫外線吸収剤、２−（４，６−ジフェニル−１，３，５−トリアジン−２−イル）−５−［（ヘキシル）オキシ］−フェノール等のトリアジン系紫外線吸収剤、オクタベンゾン等のベンゾフェノン系紫外線吸収剤、２，４−ジ−ｔｅｒｔ−ブチルフェニル−３，５−ジ−ｔｅｒｔ−ブチル−４−ヒドロキシベンゾエート等のベンゾエート系紫外線吸収剤などが挙げられる。
【００４１】
光硬化性化合物としては、アクリロイル基やメタクリロイル基等の光によって反応硬化する基を分子内に１個以上含有する化合物が挙げられ、具体的には例えば、イソシアネート基含有ウレタン樹脂に水酸基含有アクリレート化合物や水酸基含有メタクリレート化合物を反応させたウレタンアクリレートやウレタンメタクリレート、トリメチロールプロパントリアクリレートやトリメチロールプロパントリメタクリレート等のエステルアクリレートやエステルメタクリレート、ポリエチレンアジペートポリオールのアクリレートやメタクリレート等のポリエステルアクリレートやポリエステルメタクリレート、ポリエーテルポリオールのアクリレートやメタクリレート等のポリエーテルアクリレートやポリエーテルメタクリレート、或いはポリケイ皮酸ビニル類、アジド化樹脂などが挙げられ、分子量１０，０００以下、更に分子量５，０００以下の単量体、オリゴマーが好ましく、特にアクリロイル基及び／又はメタクリロイル基を１分子当たり平均して２個以上含有する物が好ましい。
【００４２】
耐候安定剤は、樹脂（Ａ１）１００質量部に対して、０〜３０質量部、特に０．１〜２０質量部配合するのが好ましい。
【００４３】
硬化触媒は、イソシアネート基含有ウレタン系プレポリマーや架橋性シリル基含有樹脂の硬化を促進させるための硬化触媒が挙げられる。
イソシアネート基含有ウレタン系プレポリマーや架橋性シリル基含有樹脂の硬化を促進させるための硬化触媒としては、具体的には、有機金属化合物、アミン類等が挙げられ、例えば、オクチル酸錫、ナフテン酸錫等の２価の有機錫化合物、ジブチル錫ジオクトエート、ジブチル錫ジラウレート、ジブチル錫ジアセテート、ジブチル錫ジマレエート、ジブチル錫ジステアレート、ジオクチル錫ジラウレート、ジオクチル錫ジバーサテート、ジブチル錫オキサイド、ジブチル錫ビス（トリエトキシシリケート）、ジブチル錫オキサイドとフタル酸エステルとの反応物等の４価の有機錫化合物、ジブチル錫ビス（アセチルアセトナート）、錫系キレート化合物の旭硝子社製ＥＸＣＥＳＴＡＲ  Ｃ−５０１、ジルコニウムテトラキス（アセチルアセトナート）、チタンテトラキス（アセチルアセトナート）、アルミニウムトリス（アセチルアセトナート）、アルミニウムトリス（エチルアセトアセテート）、アセチルアセトンコバルト、アセチルアセトン鉄、アセチルアセトン銅、アセチルアセトンマグネシウム、アセチルアセトンビスマス、アセチルアセトンニッケル、アセチルアセトン亜鉛、アセチルアセトンマンガン等の各種金属のキレート化合物、オクチル酸鉛やオクチル酸ジルコニウム等のマンガン、鉄、コバルト、銅、亜鉛、ジルコニウム、鉛等の金属とオクチル酸、ナフテン酸等の有機酸との金属有機酸塩、テトラ−ｎ−ブチルチタネート、テトラプロピルチタネート等のチタン酸エステル類、オクチル酸ビスマス、ビスマスバーサテイト等の有機ビスマス化合物、ブチルアミン、オクチルアミン等の第１級アミン類、ジブチルアミン、ジオクチルアミン等の第２級アミン類、モノエタノールアミン、ジエタノールアミン、トリエタノールアミン等のアルカノールアミン類、ジエチレントリアミン、トリエチレンテトラミン等の第１級、第２級アミン類、トリエチルアミン、トリブチルアミン、トリエチレンジアミン、Ｎ−エチルモルフォリン等の第３級アミン類、或いはこれらのアミン類とカルボン酸等の塩類、カオリンクレー、塩酸等の無機系酸性化合物、エチルアシッドホスフェート、２−エチルヘキシルアシッドホスフェート等の有機燐酸系酸性化合物、或いはこれらとアミンとの塩類などが挙げられる。これらのうち、反応速度が高く、毒性及び揮発性の低い液体である点から、有機錫化合物や金属キレート化合物が好ましく、更に錫系キレート化合物が好ましく、ジブチル錫ビス（アセチルアセトナート）が最も好ましい。
硬化触媒は、硬化速度、硬化物の物性などの点から、樹脂（Ａ１）１００質量部に対して、０〜１０質量部、特に０．０１〜２質量部配合するのが好ましい。
【００４４】
染料としては、従来公知の水溶性（アニオン性、カチオン性）や、非水溶性（分散型を含む）、不溶性等の染料を樹脂（Ａ１）及び溶媒（Ａ２）に応じて使用することができる。
【００４５】
本発明において、前記各添加剤成分はそれぞれ単独で或いは２種以上組み合わせて使用することができる。
【００４６】
本発明におけるプライマーの製造方法は特に限定されないが、例えば、ステンレス製や鉄製の反応装置、攪拌、混合装置を用いて製造することが出来る。これらの装置に窒素ガスを流し湿気を遮断した状態で、前記の各成分を仕込み混合、溶解、分散して製造する方法、或いは又前記有機ポリイソシアネートと活性水素基含有化合物との反応物であるイソシアネート基含有ウレタン系プレポリマーやシランカップリング剤やシランカップリング剤の部分加水分解縮合物などを使用する場合、予め反応して得られたものをそれ以外の成分と混合、分散して製造してもよい（この場合他の成分は反応時に存在させてもよいし、反応後に添加混合してもよい）。前記有機イソシアネートと活性水素基含有化合物との反応物であるイソシアネート基含有ウレタン系プレポリマーは従来公知の方法で製造することが出来る。
更に、このようにして得られたプライマー（Ａ）を噴射剤（Ｂ）と一緒にエアゾール容器に充填して本発明の泡状に噴出しうるプライマー組成物を得ることができるが、エアゾール容器は内容物と噴射剤が別々に充填される二重構造のタイプではなく、通常の構造のエアゾール容器が適当である。また、容器のノズルは立てた状態で使用する正立式でも、逆さにして使用する倒立式のいずれでもよく、またノズルの口径の選択に自由度が得られノズルの口径、形状を必要に応じて変えることが望ましい。
本発明の泡状に噴出しうるプライマー組成物は、各種用途のプライマーとして使用することができるが、主に建築物用や土木用などのシーリング材を施工する際の下地処理用として好適に使用することができ、特に建築用シーリング材の下地処理用プライマーとして適している。
【００４７】
本発明のプライマーの施工方法としては、具体的には、例えば建築物や土木建築物などの各種目地の下地（被着体の被施工部）に、シーリング材の充填施工に先立って、加圧封入してある容器からノズルを通して泡状に噴出してプライマーを塗布し、所定の時間（通常１０分〜１時間）放置乾燥する。次いで、泡状に噴出されたプライマーが、泡状態が消失して下地が均一にぬれていることを目視で確認した後、予め用意しておいたシーリング材を充填塗布し、余分のシーリング材をへラでかきとり、更にならし表面を平らにして仕上げる。
使用される防水材、シール材に特に限定されないが、例えばシリコーン系、変成シリコーン系、ポリウレタン系、アクリルウレタン系、ポリサルファイド系、変性ポリサルファイド系、ブチルゴム系、アクリル系などの各種シーリング材が挙げられ、これらのうち硬化後のゴム弾性物性が良好な点と、コスト的に優位である点でポリウレタン系シーリング材と変成シリコーン系が好ましい。また、使用される防水材、シール材には主剤と硬化剤とを施工時に混合して使用する２成分形のものと、空気中の水分（湿気）と反応硬化させる１成分形のものとが挙げられるが、混合の手間や混合不良による不具合がなく施工作業のし易い点で１成分形湿気硬化型の防水材、シール材が好ましい。
本発明の施工方法が適用できる下地材としては各種のものが挙げられ、例えば、木材、合板等の木質系材料、鉄、ステンレススチール、アルミニウム、チタン等の各種金属系材料、アクリル樹脂、フェノール樹脂、エポキシ樹脂、ポリエステル樹脂、ＦＲＰ等の各種合成樹脂系材料、ガラス、タイル、モルタル、コンクリート、スレート、ＡＬＣ、サイデイング等の無機系材料、大理石、御影石等の岩石系材料、或いはこれらの表面を塗料等で着色したものなどが挙げられる。これらのうち本発明の施工方法の効果が良好な点で、木材、合板等の木質系材料、アクリル樹脂、フェノール樹脂、エポキシ樹脂、ポリエステル樹脂、ＦＲＰ等の各種合成樹脂系材料、タイル、モルタル、コンクリート、スレート、ＡＬＣ、サイデイング等の無機系材料、大理石、御影石等の岩石系材料、或いはこれらの表面を塗料等で着色したものが使用されることの多い建築、土木用のシーリング材施工目地が好適である。
【実施例】
【００４８】
以下、本発明について実施例等により更に詳細に説明する。
〔イソシアネート基含有ウレタン系プレポリマーの合成〕
合成例１
攪拌機、温度計、冷却管及び乾燥窒素導入管を組んだ反応器に、酢酸エチル５７２．８ｇ、分子量３００のポリオキシプロピレントリオール１１２．８ｇを仕込み、攪拌しながらイソホロンジイソシアネート２３７．８ｇを仕込んだ。更にジブチル錫ジラウレート０．３ｇを仕込んだ後に、発熱に注意しながら７０℃まで徐々に加熱し、イソシアネート基含有量が４．６質量％になるまでウレタン化反応を行ない、粘度約８ｍＰａ・ｓ、不揮発分３８質量％のイソシアネート基含有ウレタン系プレポリマー溶液（Ｐ−１）を得た。
【００４９】
合成例２
攪拌機、温度計、冷却管及び乾燥窒素導入管を組んだ反応器に、酢酸エチル５１３．２ｇ、分子量３００のポリオキシプロピレントリオール１１２．８ｇを仕込み、攪拌しながらキシリレンジイソシアネート２０１．５ｇを仕込んだ。更にジブチル錫ジラウレート０．３ｇを仕込んだ後に、発熱に注意しながら７０℃まで徐々に加熱し、イソシアネート基含有量が５．１質量％になるまでウレタン化反応を行ない、粘度約１１ｍＰａ・ｓ、不揮発分３８質量％のイソシアネート基含有ウレタン系プレポリマー溶液（Ｐ−２）を得た。
【００５０】
実施例１
合成例１で得たイソシアネート基含有ウレタン系プレポリマー溶液Ｐ−１  １００．０ｇに、ＫＢＭ−４０３（信越化学工業社製、３−グリシドキシプロピルトリメトキシシラン）１．８ｇ、サーフロンＳ−３８１（ＡＧＣセイミケミカル社製、パーフルオロアルキル化合物フッ素系非イオン界面活性剤）３．２ｇを加え混合し、次にジメチルエーテル１８．０ｇとともにエアゾール缶に加圧封入して、泡状に噴出して施工できるプライマー組成物を作製し、試験に供した。
【００５１】
実施例２
合成例２で得たイソシアネート基含有ウレタン系プレポリマー溶液Ｐ−２  １００．０ｇに、ＫＢＭ−５７３（信越化学工業社製、Ｎ−フェニル−３−アミノプロピルトリメトキシシラン）２．０ｇ、サーフロンＳ−３８１（ＡＧＣセイミケミカル社製、パーフルオロアルキル化合物フッ素系非イオン界面活性剤）３．２ｇを加え混合し、次にジメチルエーテル１８．０ｇとともにエアゾール缶に加圧封入して、泡状に噴出して施工できるプライマー組成物を作製し、試験に供した。
【００５２】
実施例３
実施例１において、サーフロンＳ−３８１（ＡＧＣセイミケミカル社製、パーフルオロアルキル化合物フッ素系非イオン界面活性剤）を６．３ｇ使用した以外は同様にして泡状に噴出しうるプライマー組成物を作製し、試験に供した。
【００５３】
実施例４
実施例１において、サーフロンＳ−３８１  ３．２ｇの代わりにサーフロンＳ−３８６（ＡＧＣセイミケミカル社製、パーフルオロアルキル化合物フッ素系非イオン界面活性剤）を６．３ｇ使用した以外は同様にして泡状に噴出しうるプライマー組成物を作製し、試験に供した。
【００５４】
実施例５
実施例１において、サーフロンＳ−３８１  ３．２ｇの代わりにサーフロンＳ−３９３（ＡＧＣセイミケミカル社製、パーフルオロアルキル化合物フッ素系非イオン界面活性剤）を６．３ｇ使用した以外は同様にして泡状に噴出しうるプライマー組成物を作製し、試験に供した。
【００５５】
実施例６
実施例１において、さらにサーフロンＳ−３８６を３．２ｇ添加した以外は同様にして泡状に噴出しうるプライマー組成物を作製し、試験に供した。
【００５６】
実施例７
実施例１において、さらにサーフロンＳ−３９３を３．２ｇ添加した以外は同様にして泡状に噴出しうるプライマー組成物を作製し、試験に供した。
【００５７】
実施例８
実施例１において、さらにノベック４４３０(住友スリーエム社製、フッ素系界面活性剤)を３．２ｇ添加した以外は同様にして泡状に噴出しうるプライマー組成物を作製し、試験に供した。
【００５８】
実施例９
実施例１において、さらにサンファィンＤＭ−２００(三洋化成工業社製、ポリエチレングリコールジメチルエーテル非イオン界面活性剤)を３．２ｇ添加した以外は同様にして泡状に噴出しうるプライマー組成物を作製し、試験に供した。
【００５９】
実施例１０
実施例１において、さらにＳＹグリスターＯＥ７５０(阪本薬品工業社製、エルカ酸エステル非イオン界面活性剤)を３．２ｇ添加した以外は同様にして泡状に噴出しうるプライマー組成物を作製し、試験に供した。
【００６０】
実施例１１
実施例１において、さらにＳ−Ｆａｃｅ  ＩＳ−２０４Ｐ（阪本薬品工業社製、ポリグリセリン脂肪酸エステル非イオン界面活性剤）を３．２ｇ添加した以外は同様にして泡状に噴出しうるプライマー組成物を作製し、試験に供した。
【００６１】
実施例１２
実施例１において、さらにポリフローＫＬ２４５（共栄社化学社製、基材湿潤材）を３．２ｇ添加した以外は同様にして泡状に噴出しうるプライマー組成物を作製し、試験に供した。
【００６２】
比較例１
合成例１で得たイソシアネート基含有ウレタン系プレポリマー溶液Ｐ−１  １００．０ｇに、ＫＢＭ−４０３  １．８ｇを加え混合してプライマー組成物を作製し、試験に供した。
【００６３】
比較例２
実施例１において、界面活性剤を使用しない以外は同様にしてプライマー組成物を作製し、試験に供した。
【００６４】
比較例３
実施例１において、ジメチルエーテルを使用せず、サーフロンＳ−３８１  ３．２ｇの代わりにＳＹグリスターＯＥ７５０を３．２ｇ使用した以外は同様にしてプライマー組成物を作製し、試験に供した。
【００６５】
比較例４
実施例１において、ジメチルエーテルを使用せず、サーフロンＳ−３８１  ３．２ｇの代わりにＳ−Ｆａｃｅ  ＩＳ−２０４Ｐを３．２ｇ使用した以外は同様にしてプライマー組成物を作製し、試験に供した。
【００６６】
比較例５
実施例１において、ジメチルエーテルを使用せず、サーフロンＳ−３８１  ３．２ｇの代わりにポリフローＫＬ２４５を３．２ｇ使用した以外は同様にしてプライマー組成物を作製し、試験に供した。
【００６７】
試験方法
〔塗りムラ性〕
合板上に窯業系サイディング板を貼り、幅１０ｍｍ×深さ１８ｍｍ×長さ１０００ｍｍの目地を横に並べて２本形成し、目地それぞれに幅１０ｍｍ×厚さ１０ｍｍ×長さ１０００ｍｍの角バッカーを充填して目地深さを８ｍｍに調整した。作製した２本の目地を縦目地とし、１回、且つ、一定時間（５秒）以内の作業で、この総長さ２０００ｍｍの縦目地を上から下へ（泡状）プライマー組成物をスプレー塗布したとき、目地中の窯業系サイディング板小口面を目視観察し、塗布面に塗り残しやムラが無く一様に塗布されているか否かを評価した。
小口面に塗り残しや塗りムラが無く一様に塗布されている場合を○、塗布面に塗り残しや塗りムラが多く確認できる場合を×、塗布面に塗り残しや塗りムラが僅かに確認できる場合を△と評価した。
〔泡立ち性〕
（泡状）プライマー組成物をスプレー塗布した時の泡立ち性を目視観察し評価した。
微細な泡を含むプライマー組成物が窯業系サイディング板小口面上一帯に形成されている場合を○、泡が形成されない場合を×、泡が形成されるが一部分である場合を△とした。
〔両面同時塗布性〕
合板上に窯業系サイディング板を貼り、幅１０ｍｍ×深さ１８ｍｍ×長さ１０００ｍｍの目地を横に並べて２本形成し、目地それぞれに幅１０ｍｍ×厚さ１０ｍｍ×長さ１０００ｍｍの角バッカーを充填して目地深さを８ｍｍに調整した。作製した２本の目地を縦目地とし、１回、且つ、一定時間（５秒）以内の作業で、この総長さ２０００ｍｍの縦目地を上から下へ（泡状）プライマー組成物をスプレー塗布したとき、目地中の左右の窯業系サイディング板小口面を目視観察し、両小口面に塗り残しやムラが無く一様に塗布されているか否かを評価した。
両小口面に塗り残しやムラが無く一様に塗布されている場合を○、両小口面に塗り残しやムラが多くあり一様に塗布されてなく再度塗布作業が必要となる場合を×、塗り残しやムラが僅かに確認され一様に塗布されてなく再度塗布作業が必要となる場合を△とした。
〔接着性〕
ピール試験により接着性を評価した。５０ｍｍ×５０ｍｍ×８ｍｍのフレキシブルボード上に（泡状）プライマー組成物をスプレー塗布し、室温で１５〜３０分養生した後、オートンサイディングシーラント（オート化学工業製）を幅約１５ｍｍ、高さ約１０ｍｍのビード状に２列打設し、次にこの試験体を５０℃８０％相対湿度下で３日間養生硬化した。養生硬化後、ビード状の硬化物端部を摘み、硬化物端部とプライマー塗膜間にカッターナイフ等で切り込みを入れ、ビード状の硬化物の長さ方向に１８０°折り返して引張り（１８０°ハクリ）、破壊状況を目視観察して評価した。
シーリング材接着面積に占めるシーリング材の凝集破壊の率が５０％以上の場合を○、シーリング材接着面積に占めるシーリング材の凝集破壊の率が３０％以上５０％未満の場合を△、プライマー剥離（プライマー塗膜が被着体から剥離する。）及び容易にシーリング材がプライマー塗膜から剥離する（シーリング材接着面積に占めるシーリング材の凝集破壊の率が３０％未満）場合を×と評価した。
〔汚染防止性〕
合板上に窯業系サイディング板を貼り、幅１０ｍｍ×深さ１８ｍｍ×長さ１０００ｍｍの目地を横に並べて２本形成し、目地それぞれに幅１０ｍｍ×厚さ１０ｍｍ×長さ１０００ｍｍの角バッカーを充填して、目地深さを８ｍｍに調整した。作製した２本の目地を縦目地とし、１回、且つ、一定時間（５秒）以内の作業で、この総長さ２０００ｍｍの縦目地を上から下へ（泡状）プライマー組成物をスプレー塗布したとき、目地左右の窯業系サイディング板表面及び目地下部を目視観察し、窯業系サイディング板表面の飛散及び目地下部のタレが観られるか否かを評価した。
窯業系サイディング板表面への飛散及び目地下部のタレがない場合を○、飛散及びタレが多く確認できる場合を×、飛散及びタレが僅かに確認できる場合を△と評価した。
これらの結果と（泡状）プライマー組成物の組成をまとめて表１〜３に示す。
【００６８】
【表１】
0005476658.tif 000003
【００６９】
【表２】
0005476658.tif 000004
【００７０】
【表３】
0005476658.tif 000005